(57)【要約】【課題】本発明の一つの課題は、ベースコートマニュキュア組成物とトップコートマニュキュア組成物の乾燥時間を短縮することである。【解決手段】（ａ）有機溶剤、皮膜形成化合物、可塑剤、及び一種又は二種以上の添加剤を含有するベースコートマニュキュア組成物、並びに（ｂ）メタクリレートとシアノアクリレート類の混合物を含有するトップコートマニュキュア組成物、を含むマニュキュア組成物システム。該ベースコートマニュキュア組成物を指の爪に塗布して、ベースコート膜を形成する。その後、トップコートマニュキュア組成物をベースコート膜の上方に塗布してトップコート膜を形成する。このようなマニュキュア組成物システムによれば、ベースコートマニュキュア組成物とトップコートマニュキュア組成物の乾燥に要する時間を著しく短縮できる。加えて、該マニュキュア組成物システムは、指の爪を粉末のつや出しに浸漬することなく適用できる。【選択図】なし【特許請求の範囲】
【請求項１】
（ａ）有機溶剤、皮膜形成化合物、可塑剤、及び一種又は二種以上の添加剤を含有するベースコートマニュキュア組成物、並びに
（ｂ）メタクリレートとシアノアクリレート類の混合物を含有するトップコートマニュキュア組成物、
を含むマニュキュア組成物システム。
【請求項２】
ベースコートマニュキュア組成物が、顔料、消泡剤、増粘剤、懸濁剤、紫外線吸収剤及び／又はこれらの組み合わせからなる群から選ばれる追加成分を含有する、請求項１に記載のマニュキュア組成物システム。
【請求項３】
一種又は二種以上の添加剤がジメチルトリルアミンを含む、請求項１に記載のマニュキュア組成物システム。
【請求項４】
有機溶剤が、ベースコートマニュキュア組成物の約４０〜約６０重量％の範囲で存在し；皮膜形成化合物が、ベースコートマニュキュア組成物の約２０〜約３０重量％の範囲で存在し；可塑剤が、ベースコートマニュキュア組成物の約５〜約１５重量％の範囲で存在し；一種又は二種以上の添加剤が、ベースコートマニュキュア組成物の約０．０１〜約５重量％の範囲で存在し；追加成分が、ベースコートマニュキュア組成物の約５〜約１０重量％の範囲で存在する、請求項２に記載のマニュキュア組成物システム。
【請求項５】
トップコートマニュキュア組成物におけるメタクリレートとシアノアクリレート類の混合物が、β−メトキシエチルシアノアクリレート、C1-C10の直鎖若しくは分岐鎖アルキルシアノアクリレート、及びポリメタクリル酸メチルを含む、請求項１に記載のマニュキュア組成物システム。
【請求項６】
β−メトキシエチルシアノアクリレートが、メタクリレートとシアノアクリレート類の混合物の約７０〜約９５重量％の範囲で存在し、C1-C10の直鎖又は分岐鎖アルキルシアノアクリレートが、メタクリレートとシアノアクリレート類の混合物の約５〜約２０重量％の範囲で存在し、ポリメタクリル酸メチルが、メタクリレートとシアノアクリレート類の混合物の約１〜約１０重量％の範囲で存在する、請求項５に記載のマニュキュア組成物システム。
【請求項７】
ベースコートマニュキュア組成物と組み合わせて用いる、メタクリレートとシアノアクリレート類の混合物を含有するトップコートマニュキュア組成物。
【請求項８】
トップコートマニュキュア組成物におけるメタクリレートとシアノアクリレート類の混合物が、β−メトキシエチルシアノアクリレート、C1-C10の直鎖若しくは分岐鎖アルキルシアノアクリレート、及びポリメタクリル酸メチルを含む、請求項７に記載のトップコートマニュキュア組成物。
【請求項９】
β−メトキシエチルシアノアクリレートが、メタクリレートとシアノアクリレート類の混合物の約７０〜約９５重量％の範囲で存在し、C1-C10の直鎖又は分岐鎖アルキルシアノアクリレートが、メタクリレートとシアノアクリレート類の混合物の約５〜約２０重量％の範囲で存在し、ポリメタクリル酸メチルが、メタクリレートとシアノアクリレート類の混合物の約１〜約１０重量％の範囲で存在する、請求項８に記載のトップコートマニュキュア組成物。
【請求項１０】
ベースコートマニュキュア組成物と、メタクリレートとシアノアクリレート類の混合物を含有するトップコートマニュキュア組成物を含む組み合わせ。
【請求項１１】
ベースコートマニュキュア組成物が、有機溶剤、皮膜形成化合物、可塑剤、及び一種又は二種以上の添加剤を含有する、請求項１０に記載の組み合わせ。
【請求項１２】
ベースコートマニュキュア組成物が、顔料、消泡剤、増粘剤、懸濁剤、紫外線吸収剤及び／又はこれらの組み合わせからなる群から選ばれる追加成分を含有する、請求項１１に記載の組み合わせ。
【請求項１３】
一種又は二種以上の添加剤がジメチルトリルアミンを含む、請求項１１に記載の組み合わせ。
【請求項１４】
ベースコートマニュキュア組成物がジメチルトリルアミンを含有する、請求項１０に記載の組み合わせ。
【請求項１５】
有機溶剤が、ベースコートマニュキュア組成物の約４０〜約６０重量％の範囲で存在し；皮膜形成化合物が、ベースコートマニュキュア組成物の約２０〜約３０重量％の範囲で存在し；可塑剤が、ベースコートマニュキュア組成物の約５〜約１５重量％の範囲で存在し；一種又は二種以上の添加剤が、ベースコートマニュキュア組成物の約０．０１〜約５重量％の範囲で存在し；追加成分が、ベースコートマニュキュア組成物の約５〜約１０重量％の範囲で存在する、請求項１１に記載の組み合わせ。
【請求項１６】
トップコートマニュキュア組成物におけるメタクリレートとシアノアクリレート類の混合物が、β−メトキシエチルシアノアクリレート、C1-C10の直鎖若しくは分岐鎖アルキルシアノアクリレート、及びポリメタクリル酸メチルを含む、請求項１０に記載の組み合わせ。
【請求項１７】
β−メトキシエチルシアノアクリレートが、メタクリレートとシアノアクリレート類の混合物の約７０〜約９５重量％の範囲で存在し、C1-C10の直鎖又は分岐鎖アルキルシアノアクリレートが、メタクリレートとシアノアクリレート類の混合物の約５〜約２０重量％の範囲で存在し、ポリメタクリル酸メチルが、メタクリレートとシアノアクリレート類の混合物の約１〜約１０重量％の範囲で存在する、請求項１６に記載の組み合わせ。
【請求項１８】
下記工程を含むマニュキュア組成物システムを指の爪に適用する方法：
（ａ）有機溶剤、皮膜形成化合物、可塑剤、及び一種又は二種以上の添加剤を含有するベースコートマニュキュア組成物を指の爪の表面に塗布してベースコート膜を形成し；
（ｂ）メタクリレートとシアノアクリレート類の混合物を含有するトップコートマニュキュア組成物を第一のベースコート膜の上方に塗布してトップコート膜を形成する。
【請求項１９】
工程（ａ）と工程（ｂ）をそれぞれ一回繰り返す、請求項１８に記載の方法。
【請求項２０】
工程（ａ）と工程（ｂ）をそれぞれ二回繰り返す、請求項１８に記載の方法。
【請求項２１】
ベースコートマニュキュア組成物が、顔料、消泡剤、増粘剤、懸濁剤、紫外線吸収剤及び／又はこれらの組み合わせからなる群から選ばれる追加成分を更に含有する、請求項１８に記載の方法。
【請求項２２】
一種又は二種以上の添加剤がジメチルトリルアミンである、請求項１８に記載の方法。
【請求項２３】
有機溶剤が、ベースコートマニュキュア組成物の約４０〜約６０重量％の範囲で存在し；皮膜形成化合物が、ベースコートマニュキュア組成物の約２０〜約３０重量％の範囲で存在し；可塑剤が、ベースコートマニュキュア組成物の約５〜約１５重量％の範囲で存在し；一種又は二種以上の添加剤が、ベースコートマニュキュア組成物の約０．０１〜約５重量％の範囲で存在し；追加成分が、ベースコートマニュキュア組成物の約５〜約１０重量％の範囲で存在する、請求項１８に記載の方法。
【請求項２４】
トップコートマニュキュア組成物におけるメタクリレートとシアノアクリレート類の混合物が、β−メトキシエチルシアノアクリレート、C1-C10の直鎖若しくは分岐鎖アルキルシアノアクリレート、及びポリメタクリル酸メチルを含む、請求項１８に記載の方法。
【請求項２５】
β−メトキシエチルシアノアクリレートが、メタクリレートとシアノアクリレート類の混合物の約７０〜約９５重量％の範囲で存在し、C1-C10の直鎖又は分岐鎖アルキルシアノアクリレートが、メタクリレートとシアノアクリレート類の混合物の約５〜約２０重量％の範囲で存在し、ポリメタクリル酸メチルが、メタクリレートとシアノアクリレート類の混合物の約１〜約１０重量％の範囲で存在する、請求項２４に記載の方法。
【発明の詳細な説明】
【技術分野】
【０００１】
本発明は、マニュキュア組成物システム及び方法に関し、より詳しくは、マニュキュア組成物の速乾性システム及びその適用方法に関する。
【背景技術】
【０００２】
消費者は、爪を塗り、飾り、その外見を向上させるためにネイルアートを使用している。通常、マニュキュア組成物を適用する方法は、数層のコーティングを塗布し、それぞれを乾燥状態に維持する工程を含む。例えば、まず、一層又は二層のベースコートを塗布し、次いで、一層又は二層のトップコートを塗布することによって、光沢及び保護を与えることができる。
【発明の概要】
【発明が解決しようとする課題】
【０００３】
市販のマニュキュア組成物は、通常、有機溶剤、皮膜形成化合物、及び可塑剤を含有する。ベースコートとトップコートは、それぞれ乾燥に数分以上かかることがある。消費者は、ベースコートとトップコートの乾燥を待つ間、例えば、衝突によってマニュキュア液の表面に欠陥が生じるのではないかと心配することがある。このような心配によって、消費者は、トップコート及びベースコートが完全に乾燥するまで静止しがちであり、これによって不便さを感じる。更に、指の爪は、粉末のつや出し（グレイズ（glaze））に浸漬することがあり、面倒な作業環境を生じる恐れがある。
【課題を解決するための手段】
【０００４】
ジメチルトリルアミン（N,N-ジメチル-p-トルイジン）を含有するベースコートマニュキュア組成物を塗布し、次いで、メタクリレートとシアノアクリレート類の混合物を含有するトップコートマニュキュア組成物を塗布することによって、乾燥時間を大幅に短縮できることが見出された。
【０００５】
一つの実施態様では、マニュキュア組成物システムは、ジメチルトリルアミンを含有するベースコートマニュキュア組成物と、メタクリレートとシアノアクリレート類の混合物を含有するトップコートマニュキュア組成物を含む。該ベースコートマニュキュア組成物を、指の爪に１回又は２回以上（例えば、１回、２回又は３回）塗布して、ベースコート膜を形成する。その後、該トップコートマニュキュア組成物をベースコート膜の上又は上方に１回又は２回以上（例えば、１回、２回又は３回）塗布して、トップコート膜を形成する。
【０００６】
一つの実施態様では、マニュキュア組成物システムは、ジメチルトリルアミンを含有するベースコートマニュキュア組成物と、少なくとも一種のシアノアクリレートを含有するトップコートマニュキュア組成物を含む。一つの実施態様では、トップコートマニュキュア組成物は、更に、少なくとも他のシアノアクリレート及び／又はメタクリレートを含有する。該ベースコートマニュキュア組成物を、指の爪に１回又は２回以上（例えば、１回、２回又は３回）塗布して、ベースコート膜を形成する。次いで、該トップコートマニュキュア組成物をベースコート膜の上又は上方に１回又は２回以上（例えば、１回、２回又は３回）塗布してトップコート膜を形成する。
【０００７】
一つの実施態様では、マニュキュア組成物システムは、ベースコートマニュキュア組成物と、少なくとも一種のシアノアクリレートを含有するトップコートマニュキュア組成物を含む。一つの実施態様では、該ベースコートマニュキュア組成物は、ジメチルトリルアミンを含有し、該トップコートマニュキュア組成物は、少なくとも一種の他のシアノアクリレート及び／又はメタクリレートを含有する。該ベースコートマニュキュア組成物を、指の爪に１回又は２回以上（例えば、１回、２回又は３回）塗布して、ベースコート膜を形成する。次いで、該トップコートマニュキュア組成物をベースコート膜の上又は上方に１回又は２回以上（例えば、１回、２回又は３回）塗布して、トップコート膜を形成する。
【０００８】
別の実施態様として、本発明は、（ａ）有機溶剤、皮膜形成化合物、可塑剤、及び一種又は二種以上の添加剤を含有するベースコートマニュキュア組成物、並びに（ｂ）メタクリレートとシアノアクリレート類の混合物を含有するトップコートマニュキュア組成物、を含むマニュキュア組成物システムに関する。一つの実施態様では、該一種又は二種以上の添加剤として、ジメチルトリルアミンを例示できる。該ベースコートマニュキュア組成物を、指の爪に１回又は２回以上（例えば、１回、２回又は３回）塗布して、ベースコート膜を形成する。次いで、該トップコートマニュキュア組成物をベースコート膜の上又は上方に１回又は２回以上（例えば、１回、２回又は３回）塗布して、トップコート膜を形成する。
【０００９】
更なる実施態様では、該ベースコートマニュキュア組成物は、有機溶剤、皮膜形成化合物、可塑剤、及び一種又は二種以上の添加剤の他に、性能を向上させるために、更に、追加の任意成分を含有する。
【００１０】
一つの実施態様では、該ベースコートマニュキュア組成物は、以下の範囲を含む：有機溶剤が、ベースコートマニュキュア組成物の約４０〜約６０重量％の範囲で存在する；皮膜形成化合物が、ベースコートマニュキュア組成物の約２０〜約３０重量％の範囲で存在する；可塑剤が、ベースコートマニュキュア組成物の約５〜約１５重量％の範囲で存在する；一種又は二種以上の添加剤が、ベースコートマニュキュア組成物の約０．０１〜約５重量％の範囲で存在する；追加成分が、ベースコートマニュキュア組成物の約５〜約１０重量％の範囲で存在する。
【００１１】
トップコートマニュキュア組成物は、好ましくは、以下の範囲を含む：β−メトキシエチルシアノアクリレートが、メタクリレートとシアノアクリレート類の混合物の約７０〜約９５重量％の範囲で存在する；C1〜C10の直鎖又は分岐鎖アルキルシアノアクリレートが、メタクリレートとシアノアクリレート類の混合物の約５〜約２０重量％の範囲で存在する；ポリメタクリル酸メチルが、メタクリレートとシアノアクリレート類の混合物の約１〜約１０重量％の範囲で存在する。
【００１２】
一つの実施態様では、有機溶剤、皮膜形成化合物、可塑剤、及び一種又は二種以上の添加剤を含有するベースコートマニュキュア組成物を塗布することによって、粉末のつや出し（graze）中に指の爪を浸漬することを省くことができる。
【００１３】
第一、第二、一、一つ（冠詞「a」、「an」）などの用語は、例示だけを目的とするものであり、本発明によって実施可能な範囲を限定することを意図するものではない点に留意が必要である。本質的な技術内容を変更することなく、これらの相対的な関係に対してなされるいかなる変更又は修正も、本発明によって実施可能な範囲内と理解されるべきである。
【００１４】
本明細書で使用する場合、「マニュキュア組成物（nail polish composition）」という用語は、爪に対して美的又は治療的な利益を提供するために有用な、マニュキュア層、膜、製品、システム、キット等に及ぶ広範囲の用語を意味する。
【００１５】
本明細書で使用する場合、「ベースコート」は、マニュキュア組成物の層である。ベースコートは、好ましくは、爪に隣接して塗布され、得られたベースコートに塗布された一層又は二層以上の付加的な層を有する。
【００１６】
本明細書で使用する場合、「トップコート」は、マニュキュア組成物の層である。トップコートは、好ましくは一層又は二層のベースコートに隣接して塗布される。
【００１７】
本発明は、一種又は二種以上の有機溶剤、一種又は二種以上の皮膜形成化合物、一種又は二種以上の可塑剤、及び一種又は二種以上の添加剤を含有するベースコートマニュキュア組成物に関する。
【００１８】
一つの実施態様では、有機溶剤は、１気圧において約５０℃〜約１５０℃の範囲の沸点を有する。一実施態様では、有機溶剤は、C1-C10アルコール、エステル、ケトン、芳香族炭化水素、脂肪族炭化水素、エーテル、及び／又はこれらの混合物から選択される。一実施態様では、アルコールは一価である。一実施態様では、一価アルコールは、エタノール、１−プロパノール、２−プロパノール、イソプロパノール（イソプロピルアルコール）、及び／又はｎ−ブチルアルコールでよい。一実施態様では、エステルは、酢酸ブチル、酢酸エチル、酢酸イソプロピル及び／又は酢酸プロピルでよい。その他の限定的ではない有機溶剤の例として、ベンジルアルコール、酢酸アミル、アセトン、ヘプタン、トルエン、酢酸メチル、１−ブタノール、１−アミルアルコール、２−ブチルアルコール、ヘキサン、及び／又はメチルエチルケトンを挙げることができる。一実施態様では、有機溶剤は、イソプロパノール、ｎ−プロパノール、エタノール、ｎ−ブチルアルコール、酢酸エチル、酢酸ブチル、及び／又はアセトンから選択できる。
【００１９】
いくつかの実施態様では、有機溶剤は、ベースコートマニュキュア組成物の約３０〜約７０重量％、約４０〜約７０重量％、又は約４０〜約６０重量％の範囲で存在する。
【００２０】
一実施態様では、皮膜形成化合物は、通常、セルロースポリマー又はアクリレート共重合体等の溶媒性ポリマーである。皮膜形成ポリマーは、非イオン性、イオン性、及び／又は両性でありうる。一実施態様では、皮膜形成ポリマーは、爪の上に付着性の連続層を形成するために化学反応又はエネルギー導入を行うことなく硬化できるような、自己硬化性である。
【００２１】
一実施態様では、セルロースポリマーは、ニトロセルロース、酢酸セルロース、セルロースアセテートブチレート、セルロースアセテートプロピオネート等のセルロースエステル、及び／又はこれらの混合物である。
【００２２】
ニトロセルロースポリマーとポリビニルブチラール等のポリビニル誘導体との組み合わせも可能である。
【００２３】
アクリレート共重合体の具体例は、アクリル酸、メタクリル酸、クロトン酸、フマル酸、及び／又はイタコン酸などの不飽和カルボン酸；アクリル酸メチル、アクリル酸エチル、アクリル酸プロピル、アクリル酸ブチル、アクリル酸ペンチル、及び／又はアクリル酸ヘキシル等のアクリル酸アルキル；アクリル酸メトシキエチル、アクリル酸エトキシエチル、アクリル酸プロポキシエチル、アクリル酸ブトキシエチル、及び／又はアクリル酸エトキシプロピル等のアクリル酸アルコキシアルキル；メタクリル酸メチル、メタクリル酸エチル、メタクリル酸プロピル、メタクリル酸ブチル、メタクリル酸ペンチル、及び／又はメタクリル酸ヘキシル等のメタクリル酸アルキル；メタクリル酸メトシキエチル、メタクリル酸エトキシエチル、メタクリル酸プロポキシエチル、メタクリル酸ブトキシエチル、及び／又はメタクリル酸エトキシプロピル等のメタクリル酸アルコキシアルキル；エチレングリコールジアクリレート、ジエチレングリコールジアクリレート、トリエチレングリコールジアクリレート、ポリ(エチレングリコール)ジアクリレート、プロピレングリコールジアクリレート、ジプロピレングリコールジアクリレート、及び／又はトリプロピレングリコールジアクリレート等の（ポリ）アルキレングリコールジアクリレート；及び／又はトリメチロールプロパントリアクリレート等の多価アクリレート等のモノマーから形成することができる。一実施態様では、アクリル酸ブチル／メタクリル酸メチル／メタクリル酸共重合体又はスチレン／アクリレート共重合体を利用できる。他の実施態様では、アジピン酸／ネオペンチルグリコール／無水トリメリット酸共重合体も皮膜形成化合物として使用できる。
【００２４】
いくつかの実施態様では、皮膜形成化合物は、ベースコートマニュキュア組成物の約１０〜約４０重量％、約２０〜約４０重量％、又は約２０〜３０重量％の範囲で存在する。
【００２５】
一実施態様では、可塑剤は、皮膜形成化合物のすき間位置に入って、形成されるニトロセルロース／アクリレート共重合体マトリックスの柔軟性を変更し、該組成物をより簡単に変形させることができる。一実施態様では、可塑剤としては、WO97/00664、（Chen他、イーストマンケミカルカンパニー（Eastman Chemical Co.）に譲渡）に記載のものを例示できる。この全体の記載は、本明細書の一部を構成するものとして援用される。
【００２６】
更なる実施態様では、可塑剤として、フタル酸エステル、クエン酸エステル、非イオン性界面活性剤ポリマー、ポリエステル、及び／又はこれらの混合物を例示できる。一実施態様では、フタル酸エステルとして、フタル酸ジエチル、フタル酸ジブチル、及び／又はフタル酸ジオクチルを例示でき、クエン酸エステルとして、アセチルクエン酸トリブチルを例示できる。別の実施態様では、非イオン性界面活性剤ポリマーとしては、酒石酸エステル（例えば、酒石酸ジエチル及び／又は酒石酸ジブチル）、リン酸エステル（例えば、リン酸ジエチル及び／又はリン酸ジブチル）及び／又はグリコール類（例えば、テトラエチレングリコール  ジ−２−エチルヘキサノアート）を例示できる。その他の可塑剤として、樟脳、スクロース酢酸イソブチル、ジ安息香酸トリメチルペンタンジイル及び／又はひまし油を例示できる。
【００２７】
いくつかの実施態様では、可塑剤は、ベースコートマニュキュア組成物の約２〜約３０重量％、約５〜約２０重量％、又は約５〜１５重量％の範囲で存在する。
【００２８】
一実施態様では、本発明におけるベースコートマニュキュア組成物は、その性能を向上させるために、追加の任意成分を含むことができる。例えば、顔料、消泡剤、増粘剤、懸濁剤、紫外線吸収剤等を添加できる。これらの任意成分は、ベースコートマニュキュア組成物の速乾性を実質的に阻害しないという条件で、該組成物に分散、溶解、混合、又は添加することができる。
【００２９】
一実施態様では、顔料は、C.T.F.A.  コスメティック  イングレジエント  ハンドブック（Cosmetic Ingredient Handbook）第１版,1988に記載されているような、無機又は有機顔料でよい。有機顔料としては、D&C レッド(Red) No.5,6,7,10,11,12,13,30及び34、D&C イエロー(Yellow)No.5及び／又はD&Cレッド(Red)No.2等のラッカー、及び／又はグアニン等を例示できる。無機顔料としては、雲母、二酸化チタン、オキシ塩化ビスマス、及び／又は酸化鉄を例示できる。
【００３０】
一実施態様では、消泡剤として、アセチレンジオール界面活性剤、トリメチルシロキシケイ酸、及び／又はジメチコンを例示できる。他の実施態様では、増粘剤として、粘土（例えば、ステアラルコニウムベントナイト）、セルロース誘導体、ケイ酸塩、及び／又は天然ゴムを例示できる。更に異なる実施態様では、懸濁剤として、シリカ及び／又はアルミナを例示でき、紫外線吸収剤として、オクトクリレン、ヒドロキシベンゾトリアゾール化合物及び／又はベンゾフェノン化合物を例示できる。
【００３１】
上記した成分は、記載したカテゴリーに限定されない機能を有してもよい。例えば、消泡剤は、レベリング剤として作用してもよく、増粘剤は、懸濁剤として作用してもよい。加えて、ある種の皮膜形成化合物は、可塑剤又は付着促進剤として作用してもよい。
【００３２】
いくつかの実施態様では、追加成分は、ベースコートマニュキュア組成物の約３〜約１５重量％、約５〜約１５重量％、又は約５〜１０重量％の範囲で存在する。
【００３３】
一実施態様では、ジメチルトリルアミン（Ｎ，Ｎ−ジメチル−ｐ−トルイジン）がベースコートマニュキュア組成物に添加され、これが爪に塗布され、続いて、メタクリレートとシアノアクリレート類の混合物を含有するトップコートマニュキュア組成物が塗布される。
【００３４】
いくつかの実施態様では、ジメチルトリルアミンは、ベースコートマニュキュア組成物の約０．０１〜約１０重量％、約０．０１〜約８重量％、又は約０．０１〜５重量％の範囲で存在する。
【００３５】
ベースコートマニュキュア組成物は、当業者に知られた如何なる方法によっても、上記した成分を混合することによって調製できる。
【００３６】
一実施態様では、トップコートマニュキュア組成物は、メタクリレートと一種又は二種以上のシアノアクリレート類の混合物を含有する。他の実施態様では、トップコートマニュキュア組成物は、少なくとも一種のシアノアクリレートと、必要に応じてメタクリレートを含有する。更に、別の実施態様では、トップコートマニュキュア組成物は、複数のシアノアクリレート類と必要に応じてメタクリレートを含有する。トップコートマニュキュア組成物は、ジメチルトリルアミン（N,N-ジメチル-p-トルイジン）を含有することのあるベースコートマニュキュア組成物と組み合わせて用いる場合に、著しく乾燥時間を短縮できることが見出された。一実施態様では、シアノアクリレート類としては、β−メトキシエチルシアノアクリレート及び／又はC1-C10の直鎖又は分岐鎖アルキルシアノアクリレート（又はこれらの組み合わせ）を例示でき、メタクリレートとしては、ポリメタクリル酸メチルを例示できる。一実施態様では、トップコートマニュキュア組成物は、次の範囲を含む：β−メトキシエチルシアノアクリレートが、メタクリレートとシアノアクリレート類の混合物の約７０〜約９５重量％の範囲で存在する；C1-C10直鎖又は分岐鎖アルキルシアノアクリレートが、メタクリレートとシアノアクリレート類の混合物の約５〜約２０重量％の範囲で存在する；ポリメタクリル酸メチルが、メタクリレートとシアノアクリレート類の混合物の約１〜約１０重量％の範囲で存在する。一実施態様では、トップコートマニュキュア組成物は、当業者に公知の如何なる方法で形成してもよい。
【発明を実施するための形態】
【００３７】
本発明の非限定的な実施例を以下に示し、代表例の各組成物の成分及びその重量％を表に示す。本願明細書の記載を参照することにより、当業者であれば、本発明の長所及び効果を容易に理解できる。本発明は、また、その他の異なる方法でも実施又は適用できる。本発明の各種の詳細事項は、異なる状況及び適用に基づいて、本願明細書の開示の趣旨から逸脱することなく、修正又は変更できる。
【００３８】
本発明のマニュキュア組成物は、必要に応じて撹拌しながら、各成分を混合することによって調製できる。より一般的には、公知の混合方法を使用できる。
【００３９】
【表１】
2020015714.tif 000002
【００４０】
【表２】
2020015714.tif 000003
【００４１】
【表３】
2020015714.tif 000004
【００４２】
【表４】
2020015714.tif 000005
【００４３】
乾燥試験
実施例１では、大きさ２０×２０ｃｍの市販のPETプラスティック板の上部に、厚さ６０μｍの市販のスクレーパーを置き、５ｇのベースコートマニュキュア組成物１をこの厚さ６０μｍのスクレーパーの前に落とす。この厚さ６０μｍのスクレーパーを擦りつけて、厚さ６０μｍの第一のベースコートマニュキュア層を形成する。３分間待ち、第一のベースコートマニュキュア層の前に、厚さ１００μｍのスクレーパーを置く。別の５ｇのベースコートマニュキュア組成物１を、この厚さ１００μｍのスクレーパーの前に落とし、この厚さ１００μｍのスクレーパーを擦りつけて、第一のベースコートマニュキュア層の上に、厚さ１００μｍの第二のベースコートマニュキュア層を形成する。３分間待ち、第二のベースコートマニュキュア層の前に、厚さ２００μｍのスクレーパーを置く。１０ｇのトップコートマニュキュア組成物２を、この厚さ２００μｍのスクレーパーの前に落とし、この厚さ２００μｍのスクレーパーを擦りつけて、第二のベースコートマニュキュア層の上に、トップコートマニュキュア層を均一に形成して、実施例１の試料を作成する。
【００４４】
一方、比較例１では、第一のベースコートマニュキュア層と第二のベースコートマニュキュア層を形成する際に、それぞれベースコートマニュキュア組成物１に代えてベースコートマニュキュア組成物３を用い、トップコートマニュキュア層を形成する際に、トップコートマニュキュア組成物２に代えてトップコートマニュキュア組成物４を用い、それ以外は、実施例１と同様にして、比較例１の試料を作成する。
【００４５】
上記した方法で実施例１と比較例１の試料を作成した後、それぞれ５分間待ち、トップコートマニュキュア層の第一の１／３の領域に市販の食用塩１０ｇを散布し、直ちに上下逆さにして、食用塩がトップコートマニュキュア層に付着しているかを確認する。更に５分間待ち、トップコートマニュキュア層のテストしていない第二の１／３の領域に更に食用塩１０ｇを散布し、直ちに上下逆さにして、食用塩がトップコートマニュキュア層に付着しているかを確認する。最後に、更に１０分間待って、トップコートマニュキュア層のテストしていない最後の１／３の領域に更に食用塩１０ｇを散布し、直ちに上下逆さにして、食用塩がトップコートマニュキュア層に付着しているかを確認する。マニュキュア組成物システムの乾燥試験の結果を下記表５に示す。
【００４６】
【表５】
2020015714.tif 000006
【００４７】
表５に示す結果から、本明細書に記載のマニュキュア組成物システムによれば、マニュキュア組成物の乾燥時間を大きく短縮できることが確認できる。
【００４８】
一実施態様では、マニュキュア組成物システムを指の爪に適用する場合に、（ａ）有機溶剤、皮膜形成化合物、可塑剤、及び一種又は二種以上の添加剤を含有するベースコートマニュキュア組成物を指の爪の表面に塗布して第一のベースコート膜を形成し；（ｂ）メタクリレートとシアノアクリレート類の混合物を含有するトップコートマニュキュア組成物を第一のベースコート膜の上方に塗布して、第一のトップコート膜を形成する工程を含む。この方法によれば、粉末のつや出し（glaze）に代えて該ベースコートマニュキュア組成物を用いることによって、粉末のつや出しに指の爪を浸漬すことを回避できる。一実施態様では、工程（ａ）と工程（ｂ）は一度繰り返すことができる。別の実施態様では、工程（ａ）と工程（ｂ）は二回繰り返すことができる。
【００４９】
本願明細書に記載の実施態様は単なる例示にすぎず、当業者であれば、本発明の趣旨及び範囲を逸脱することなく、多くの変更及び修正を行うことができると解すべきである。このような全ての変更及び修正は、本発明及び特許請求の範囲に含まれるものとする。